ХИМИЧЕСКИЕ МЕТАЛЛИЧЕСКИЕ ПОКРЫТИЯ

1. Способ получения композиции химического никелевого покрытия, включающий:
(a) нанесение на основу химического никелевого покрытия с получением основы с нанесенным покрытием;
(b) осуществление программы термообработки основы с нанесенным покрытием, включающей нагревание до температуры в диапазоне примерно от 550°С до 700°С, в течение периода времени примерно от 7 до 30 ч.
2. Способ по п.1, в котором основа с нанесенным покрытием включает многослойное химическое никелевое покрытие.
3. Способ по п.1, в котором основа представляет собой металлическую основу.
4. Способ по п.1, в котором основа включает низколегированную сталь.
5. Способ по п.1, в котором композиция химического никелевого покрытия дополнительно включает фосфор в количестве в диапазоне примерно от 1% до 8%.
6. Способ по п.1, в котором композиция химического никелевого покрытия дополнительно включает фосфор в количестве в диапазоне примерно от 2% до 5%.
7. Способ по п.1, в котором до проведения программы термообработки покрытие имеет толщину в диапазоне примерно от 1 мкм до 250 мкм.
8. Способ по п.1, в котором до проведения программы термообработки покрытие имеет толщину в диапазоне примерно от 25 мкм до 100 мкм.
9. Способ по п.1, в котором программа термообработки включает нагревание до температуры в диапазоне примерно от 625°С до 675°С.
10. Способ по п.1, в котором нагревание проводят в течение периода времени в диапазоне примерно от 15 ч до 25 ч.
11. Способ по п.1, в котором нагревание проводят со скоростью нагрева в диапазоне примерно от 5°С/мин до 20°С/мин.
12. Способ по п.1, в котором нагревание проводят со скоростью нагрева в диапазоне примерно от 8°С/мин до 12°С/мин.
13. Композиция химического никелевого покрытия, полученная способом по п.1
14. Изделие, полученное способом по п.1.
15. Изделие по п.14, которое представляет собой крыльчатку для насоса высокого давления.
16. Способ получения композиции химического никелевого покрытия, включающий:
(a) нанесение на основу из низколегированной стали химического никелевого покрытия с получением основы с нанесенным покрытием,
(b) осуществление программы термообработки основы с нанесенным покрытием, включающей нагревание до температуры в диапазоне примерно от 550°С до 700°С в течение периода времени примерно от 7 до 30 ч.
17. Способ по п.16, в котором композиция химического никелевого покрытия дополнительно включает фосфор в количестве в диапазоне примерно от 1% до 8%.
18. Способ по п.16, в котором до проведения программы термообработки покрытие имеет толщину в диапазоне примерно от 1 мкм до 250 мкм.
19. Способ по п.16, в котором программа термообработки включает нагревание до температуры в диапазоне примерно от 625°С до 675°С.
20. Способ по п.16, в котором нагревание проводят со скоростью нагрева в диапазоне примерно от 5°С/мин до 20°С/мин.
21. Композиция, включающая химическое никелевое покрытие в контакте с основой из низколегированной стали, причем композиция получена способом, включающим стадии:
(a) нанесения на основу из низколегированной стали химического никелевого покрытия с получением основы с нанесенным покрытием; и
(b) осуществления программы термообработки основы с нанесенным покрытием, которая включает нагревание до температуры в диапазоне примерно от 550°С до 700°С в течение периода времени примерно от 7 до 30 ч.
22. Способ получения композиции химического никелевого покрытия, включающий:
(a) нанесение на основу первого химического никелевого покрытия с получением основы, покрытой первый раз;
(b) нанесение на основу, покрытую первый раз, второго химического никелевого покрытия с получением основы, покрытой второй раз; и
(c) осуществление программы термообработки основы, покрытой второй раз, включающей нагревание до температуры в диапазоне примерно от 550°С до 700°С в течение периода времени примерно от 7 до 30 ч.
23. Способ по п.22, в котором основа представляет собой металлическую основу.
24. Способ по п.22, в котором проведение указанной программы термообработки основы, покрытой второй раз, создает диффузионный пограничный слой между основой и одним или более химическими никелевыми покрытиями.
25. Способ по п.24, в котором диффузионный пограничный слой имеет толщину в диапазоне примерно 1-20% от толщины одного или более химического никелевого покрытия.